(57)【要約】      （修正有）【課題】施工時に作業者が滑ることが無く、冬季においては滑雪性に優れる塗料及びそれを塗装した塗装金属板を提供する。【解決手段】塗料中にカーボンブラック粉末と微粒シリカとふっ素樹脂微粒子を含有し、塗膜のガラス転移温度が１０〜５０℃である塗膜を、金属板の屋外となる面に塗装する。塗料中の固形分の質量％で、カーボンブラックを３〜６０質量％、平均粒径が５μｍ以下のシリカ粉末を０．５〜５質量％、平均粒径が１０μｍ以下のふっ素樹脂微粒子を０．０５〜５質量％含有する塗料で、塗装後の塗膜のガラス転移温度が１０〜５０℃となる塗料及びそれを塗装した金属板である。【選択図】      なし【特許請求の範囲】
【請求項１】
塗料中の固形分の質量％で、
カーボンブラック粉末：３〜６０質量％、
平均粒径５μｍ以下のシリカ粉末：０．５〜５質量％、
平均粒径１０μｍ以下のふっ素樹脂微粒子：０．０５〜５質量％
及び、樹脂を含有することを特徴とする耐人滑り性と滑雪性に優れた塗料。
【請求項２】
請求項１に記載の塗料を、乾燥膜厚で１０μｍ以上の厚さで金属板の少なくとも片面に、塗装してなる塗装金属板であって、該塗膜のガラス転移温度が１０〜５０℃の範囲である耐人滑り性と滑雪性に優れた塗装金属板。
【請求項３】
金属板の片面に、請求項１に記載の塗料を、乾燥膜厚で１０μｍ以上の厚さで塗膜のガラス転移温度を１０〜５０℃の範囲に塗装し、該塗装金属板の他方の片面を、乾燥膜厚で５μｍ以上の厚さでカーボンブラック粉末を３〜６０質量％の範囲で含む塗膜で被覆してなる耐人滑り性と滑雪性に優れた塗装金属板。
【発明の詳細な説明】
【０００１】
【発明の属する技術分野】
本発明は、耐人滑り性と滑雪性に優れた塗料とそれを塗装した塗装金属板に関するものである。さらに詳しくは、屋根材としての施工時に作業者が載っても滑りにくく、安全に施工作業を行うことが可能で、さらに冬季に雪が積もった場合には雪が滑り落ちやすい、いわゆる耐人滑り性と滑雪性とに優れた塗装金属板に関するものである。
【０００２】
【従来の技術】
着色した樹脂塗膜を表面に有する塗装金属板は、北海道や東北を中心に屋根材として幅広く使用されている。北海道や東北で屋根材として必要とされる性能は、意匠性はもちろんのこと、施工のし易さと滑雪性である。
【０００３】
滑雪性を改善するためには、塗装金属板の塗膜にふっ化ビニリデン等のふっ素樹脂を適用し、さらに、潤滑材としてふっ素樹脂粉末を添加する方法が一般にとられている。例えば、ふっ化ビニリデン樹脂を塗膜に使用し、ふっ素樹脂粉末、ポリアクリロニトリルビーズ、サイズを規定したセラミックス系骨材を添加し、下塗り塗膜と組み合わせることで、滑雪性を改善する技術が提案されている（例えば、特許文献１参照）。確かに、この方法により滑雪性は改善されるものの、屋根を葺く作業者が滑りやすいという問題があった。
【０００４】
一方、屋根材に使用される塗装金属板は、意匠性として、艶消し外観も求められている。この艶消し外観を付与するために、シリカを添加する方法が一般に適用されている。しかし、通常使用されている艶消し用のシリカでは、塗膜表面の粗度が高くなってしまい、滑雪性を低下させてしまう問題がある。これに対しては、シリカを含有するワックスを添加することで、艶消し外観と滑雪性を両立させる技術が開示されている（例えば、特許文献２参照）。確かに、この技術により艶消し外観と滑雪性を両立させることは可能であるが、シリカ含有ワックスは価格が高く、また、ワックスが添加されているため、完全には耐人滑り性を満足することは困難である。
【０００５】
このように既存技術では滑雪性と耐人滑り性の両方を、低コストで充分に満足することは困難である。
【０００６】
【特許文献１】
特開２０００−３５５６７１号公報
【特許文献２】
特開２０００−８５０５３号公報
【０００７】
【発明が解決しようとする課題】
本発明は、上記課題を解決するものであり、具体的には屋根材に使用される塗料及び塗装金属板として、作業者が滑りにくくて施工作業がし易く、冬季には雪が滑り落ち易い塗料及び塗装金属板を提供するものである。
【０００８】
【課題を解決するための手段】
本発明者らは、塗装金属板への添加物質及び塗膜物性と、滑雪性、さらには耐人滑り性の関係を詳細に検討した。その結果、優れた滑雪性を付与するためには、表面の粗度を落とし、さらに表面の広い面積に水膜をつける必要があること、このためには、塗膜中にカーボンブラック粉末と微粒シリカとふっ素樹脂微粒子を添加することが効果的であることを見出した。また、雪の積もらない裏面側にもカーボンブラックを必須的に含有する塗料を塗装すると、住宅内の熱が屋根に放出されることにより、滑雪性がさらに改善されることを見出した。一方、耐人滑り性の面では、塗膜物性の内、ガラス転移温度が影響し、一定範囲のガラス転移温度に制御することで耐人滑り性が付与されることを見出し、本発明に至った。
【０００９】
本発明の趣旨とするところは、以下のとおりである。
（１）  塗料中の固形分の質量％で、
カーボンブラック粉末：３〜６０質量％、
平均粒径５μｍ以下のシリカ粉末：０．５〜５質量％、
平均粒径１０μｍ以下のふっ素樹脂微粒子：０．０５〜５質量％
及び、樹脂を含有することを特徴とする耐人滑り性と滑雪性に優れた塗料。
（２）  （１）に記載の塗料を、乾燥膜厚で１０μｍ以上の厚さで金属板の少なくとも片面に、塗装してなる塗装金属板であって、該塗膜のガラス転移温度が１０〜５０℃の範囲である耐人滑り性と滑雪性に優れた塗装金属板。
（３）  金属板の片面に、（１）に記載の塗料を、乾燥膜厚で１０μｍ以上の厚さで塗膜のガラス転移温度を１０〜５０℃の範囲に塗装し、該塗装金属板の他方の片面を乾燥膜厚で５μｍ以上の厚さでカーボンブラック粉末を３〜６０質量％の範囲で含む塗膜で被覆してなる耐人滑り性と滑雪性に優れた塗装金属板。
【００１０】
【発明の実施の形態】
以下に本発明を詳しく説明する。
【００１１】
本発明の塗料には、塗料中の固形分の質量％で、３〜６０質量％のカーボンブラックを添加する。
【００１２】
本発明におけるカーボンブラックの役割は２つある。１つは、太陽光の吸収による雪の溶解と、それによる雪と塗装金属板界面における水膜の形成であり、もう１つは、屋内の熱の吸収とその熱の屋外側（屋根側）への放出による雪の溶解による、雪と塗装金属板界面の水膜の形成である。屋内の熱を効率的に吸収するためには、屋内側にもカーボンブラックを含有する塗料を塗装することが効果的である。このようにして形成された水膜が、滑雪性を付与する。カーボンブラックは、熱線である赤外線と遠赤外線を良好に吸収と放出する材料である。したがって、このような雪の溶解が可能となる。カーボンブラックの添加量を３〜６０質量％と規定したのは、３質量％未満では、熱の吸収と放熱による雪の溶解効果が不十分であるからであり、一方、６０質量％を超えると成膜が困難になるため、添加したカーボンブラック粉末が表面から脱落するからである。特に好ましくは、１０〜４０質量％である。
【００１３】
本発明の塗料中のカーボンブラック粉末は、特に限定するものではなく、チャネルブラック、サーマルブラック、ファーネスブラック等が適用できる。より好ましくは、チャネルブラックとファーネスブラックである。これらカーボンブラック粉末の平均粒径は、特に規定するものではないが、５〜３００ｎｍが好ましい。粒径を小さくした方が、塗膜中に均一に分散されるため、滑雪性はやや良好となるが、５ｎｍ未満の粉末を作製して分級することは経済的ではない。より好ましくは、１０〜１００ｎｍである。
【００１４】
本発明の塗料には、平均粒径５μｍ以下のシリカ粉末を、塗料中の固形分の質量％で、０．５〜５質量％添加する。本発明における微粒シリカの役割は２つある。１つは、艶消し外観の付与であり、もう１つは、雪と塗装金属板界面に広い水膜を形成することである。微粒シリカを添加して艶消し外観を付与する方法は、一般的に使用されており、通常は３〜３０μｍ程度の平均粒径のものが使用されるが、このような大きな粒径では、滑雪性が不十分であることが判明した。そこで、本発明では、平均粒子径を５μｍ以下と通常より小さく設定することで、滑雪性を確保している。さらに、本発明の塗料中の平均粒径が小さなシリカは、塗膜表面に濃化しやすく、これが雪と塗装金属板の界面にできる水膜の面積を広げる効果を有し、効率的な滑雪性を付与することが可能である。シリカの平均粒径を５μｍ以下と規定したのは、５μｍを超えると艶消し外観は得られるものの、粗度が高くなるため、滑雪性が低下するからである。平均粒径の下限は、特に規定しないが、０．０５μｍ未満では、艶消し外観を付与することが困難になるので、０．０５μｍ以上が好ましい。微粒シリカの添加量を０．５〜５質量％としたのは、０．５質量％未満では十分な艶消し外観が得られないからであり、一方、５質量％を超えると艶消し外観は得られるものの、滑雪性が不十分となるからである。このように、シリカ粉末は、艶消し外観と滑雪性の付与のために添加するので、屋外側の塗装には必須であるが、屋内側には添加しても添加しなくてもどちらでもよい。
【００１５】
本発明の塗料中の微粒シリカは、特に限定するものではなく、二酸化ケイ素を６０％以上含有するもので、例えば、石英を主成分とするけい砂等の天然シリカ、フライアッシュ等の熱処理シリカ、ケイ酸ナトリウムと酸の反応により得られる合成シリカ、アルコキシシランの加水分解により得られる合成シリカ、カルシウムシリケートと酸の反応により得られる合成シリカ、等が適用できる。特に好ましくは、艶消し外観に優れる天然シリカの微粉末である。
【００１６】
本発明の塗料には、平均粒径１０μｍ以下のふっ素樹脂微粒子を、塗料中の固形分の質量％で、０．０５〜５質量％添加する。本発明におけるふっ素樹脂微粒子の役割は潤滑性である。本発明の塗料中のふっ素樹脂微粒子の平均粒径は１０μｍ以下である。１０μｍ以下に限定したのは、１０μｍを超えると塗膜の表面から出るふっ素樹脂の量が多くなるため、屋根を施工する際の耐人滑り性に劣るようになるからである。ふっ素樹脂微粒子の添加量を０．０５〜５質量％と規定したのは、０．０５％未満では塗膜表面に存在するふっ素樹脂微粒子が少なく、充分な滑雪性を付与できないからであり、５質量％超では耐人滑り性に劣るようになるからである。このように、ふっ素は、滑雪性のために添加されるものであるから、屋外側の塗装には必須であるが、屋内側には添加しても添加しなくてもどちらでもよい。
【００１７】
本発明の塗料中のふっ素樹脂微粒子は、特に限定するものではなく、一般に使用されているふっ素樹脂微粒子を適用することができる。例えば、ポリ四ふっ化エチレン樹脂、ポリ四ふっ化エチレン−パーフルオロプロピルビニルエーテル共重合樹脂、四ふっ化エチレン−六ふっ化プロピレン共重合樹脂、四ふっ化エチレン−エチレン共重合樹脂、ポリふっ化ビニリデン樹脂、ポリふっ化ビニル樹脂等が適用できる。特に好ましくは、摩擦係数の低いポリ四ふっ化エチレン樹脂である。
【００１８】
本発明の塗膜のガラス転移温度は１０〜５０℃である。ガラス転移温度は、耐人滑り性に大きな影響を与える。塗装金属板の塗膜のガラス転移温度より雰囲気の温度が低いと、塗膜は硬く、いわゆるガラス状態を示すが、逆に、ガラス転移温度より雰囲気温度が高いと、塗膜はゴム的な性質となり、粘性を示すようになる。
【００１９】
通常、多雪地帯の北海道や東北では、屋根の施工作業は主に夏期に行われる。この時の屋根の温度は、３０℃を超える条件になることが多い。そこで、塗膜のガラス転移温度を夏期の屋根の温度近辺かそれより低めに設定することで、屋根の敷設時に塗膜が粘性を示して、作業者の靴との摩擦を上げて、作業者が滑りにくくした。一方、冬季の屋根の温度は、概ね５℃以下となり、本発明の塗膜のガラス転移温度より低くなるので、塗膜はガラス状態を示すようになり、雪が滑りやすくなる。塗膜のガラス転移温度を１０〜５０℃に限定したのは、１０℃未満では成形時に塗膜剥離が生じるからであり、５０℃超では夏期の屋根の温度より高くなる場合もあるため、塗膜が粘性を示さず、耐人滑り性に劣る可能性があるためである。より好ましいガラス転移温度の範囲は１５℃〜４５℃である。
【００２０】
本発明の塗料には、通常、塗料に添加されている添加剤であれば、問題なく添加することができる。例えば、顔料としては、無機系、有機系、両者の複合系に関わらず、公知のものを使用することができ、チタン白、亜鉛黄、アルミナ白、シアニンブルー等のシアニン系顔料、ピラゾロンオレンジ、アゾ系顔料、紺青、縮合多環系顔料等が例示できる。この他に、金属片、粉末、パール顔料、マイカ顔料等の光輝性顔料、インジゴイド染料、硫化染料、フタロシアニン染料、ジフェニルメタン染料、ニトロ染料、アクリジン染料等の染料等が挙げられる。顔料濃度は、特に限定されず、必要な色や隠蔽力によって決定すればよい。さらに、着色顔料以外にも、塗料に通常添加されているものであれば、問題なく添加できる。例えば、炭酸カルシウム、タルク、石膏、クレー等の体質顔料、その他の有機架橋微粒子及び／又は無機微粒子等である。また、必要に応じて、表面平滑剤、紫外線吸収剤、ヒンダードアミン系光安定剤、粘度調整剤、硬化触媒、顔料分散剤、顔料沈降防止剤、色別れ防止剤等を用いることができる。
【００２１】
本発明の塗料に使用する樹脂としては、塗装後のガラス転移温度が１０〜５０℃の範囲に調整できるものであれば、特に限定しないが、屋外で使用されることを考慮すると、耐候性、耐変色性、光沢保持性、耐水性に優れたものが好ましい。例えば、ポリオレフィン樹脂、アクリル樹脂、ウレタン樹脂、エポキシ樹脂、ポリエステル樹脂、シリコンポリエステル樹脂、塩化ビニル樹脂、フッ素系樹脂、ブチラール樹脂、ポリカーボネート樹脂、フェノール樹脂等である。これらの混合物や共重合物も使用できる。また、これらにイソシアネート樹脂、アミノ樹脂、シランカップリング剤あるいはチタンカップリング剤等を補助成分として併用することができる。
【００２２】
厳しい加工が施される用途では、ポリエステル樹脂をメラミンで架橋する樹脂系、ポリエステル樹脂をイソシアネートで架橋する樹脂系、塩化ビニル樹脂系、フッ素樹脂系（溶剤可溶型、アクリル樹脂との分散混合型）が望ましい。塗料としての形態は、特に限定するものではなく、有機溶剤系塗料、水系塗料、コロイド分散系塗料、粉体塗料等が挙げられる。本発明の塗料は、液体状態や溶融状態で金属板へ塗装することもできるし、本発明の塗料でカーボンブラックと微粒シリカを含有するフィルムを作製し、フィルム状態で金属板へラミネート塗装することも可能である。ラミネートに適した樹脂としては、ふっ素樹脂、アクリル樹脂、ポリ塩化ビニル樹脂、ＰＥＴ樹脂等が挙げられ、一般に使用されている接着剤やコロナ放電処理を併用してもよい。
【００２３】
本発明の塗料は、金属板の少なくとも片面に塗装する。本発明の塗料を両面に塗装することで、屋内からの熱の吸収と屋根外側（屋外）への放出を効率的に行うことができる。屋内側となる面の塗膜に必要とされる性能は、屋内側の熱の吸収と屋外側への放出のみであるから、カーボンブラック粉末のみを添加しても充分である。この場合のカーボンブラック粉末の添加量は３〜６０質量％で、塗膜の厚さは５μｍ以上である。カーボンブラックの添加量を３〜６０質量％と規定したのは、３質量％未満では熱の吸収と放熱による雪の溶解効果が不十分であるからであり、一方、６０質量％を超えると成膜が困難になるため、添加したカーボンブラック粉末が表面から脱落するからである。特に好ましくは１０〜４０質量％である。
【００２４】
本発明の塗膜中のカーボンブラック粉末は、特に限定するものではなく、チャネルブラック、サーマルブラック、ファーネスブラック等が適用できる。より好ましくは、チャネルブラックとファーネスブラックである。これらカーボンブラック粉末の平均粒径は、特に規定するものではないが、５〜３００ｎｍが好ましい。粒径を小さくした方が塗膜中に均一に分散されるが、５ｎｍ未満の粉末を作製して分級することは経済的ではない。より好ましくは１０〜１００ｎｍである。
【００２５】
本発明の塗装金属板の塗膜厚さは、屋外側になる面では乾燥膜厚で１０μｍ以上である。１０μｍ未満では、十分な滑雪性を付与することができない。一方、屋内側になる面では５μｍ以上である。５μｍ未満では、塗装した効果が無く、充分な屋内の熱の吸収効果が得られない。膜厚の上限は特、に限定するものではないが、製造時のワキ発生やコストを考慮すると、５０μｍである。
【００２６】
本発明の塗料は、その形態により、はけ、ロールコータ、カーテンフローコータ、ローラーカーテンコータ、ブレードコータ、ダイコータ、ラミネーター等を用いて塗布、焼き付け硬化乾燥、又は、加熱加圧接着させる。塗料を焼き付けるには、熱風炉、誘導加熱炉、近赤外線炉、遠赤外線炉、エネルギー線硬化炉を用いて加熱すればよい。これらの併用でもよい。
【００２７】
本発明の塗装金属板の下地金属板は、特に限定するものではないが、ステンレス鋼板、めっき鋼板及びアルミニウム合金板が適している。ステンレス鋼板としては、フェライト系ステンレス鋼板、マルテンサイト系ステンレス鋼板、オーステナイト系ステンレス鋼板等が挙げられる。めっき鋼板としては、亜鉛めっき鋼板、亜鉛−鉄合金めっき鋼板、亜鉛−ニッケル合金めっき鋼板、亜鉛−クロム合金めっき鋼板、亜鉛−アルミ合金めっき鋼板、アルミめっき鋼板、亜鉛−アルミ−マグネシウム合金めっき鋼板、亜鉛−アルミ−マグネシウム−シリコン合金めっき鋼板、アルミ−シリコン合金めっき鋼板、亜鉛めっきステンレス鋼板、アルミめっきステンレス鋼板等が挙げられる。アルミニウム合金板としては、ＪＩＳ１０００番系（純Ａｌ系）、ＪＩＳ２０００番系（Ａｌ−Ｃｕ系）、ＪＩＳ３０００番系（Ａｌ−Ｍｎ系）、ＪＩＳ４０００番系（Ａｌ−Ｓｉ系）、ＪＩＳ５０００番系（Ａｌ−Ｍｇ系）、ＪＩＳ６０００番系（Ａｌ−Ｍｇ−Ｓｉ系）、ＪＩＳ７０００番系（Ａｌ−Ｚｎ系）等が挙げられる。
【００２８】
金属板の塗装前処理としては、水洗、湯洗、酸洗、アルカリ脱脂、研削、研磨等があり、必要に応じて、これらを単独もしくは組み合わせて行うとよい。塗装前処理の条件は、適宜選択すればよい。
【００２９】
金属板の上には、必要に応じて、化成処理を施してもよい。化成処理は、塗装と下地金属板の密着性をより強固なものとするためと、耐食性の向上を目的として処理される。化成処理としては、公知の技術が使用でき、例えば、リン酸亜鉛処理、クロメート処理、シランカップリング処理、複合酸化被膜処理、タンニン酸系処理、チタニア系処理、ジルコニア系処理、これらの混合処理等が挙げられる。
【００３０】
耐食性を向上させる目的で、化成処理層と本発明の塗装の間に、防錆顔料を有する下塗り塗装を設けてもよい。防錆顔料としては、公知の防錆顔料を適用でき、例えば、リン酸亜鉛、リン酸鉄、リン酸アルミニウム、亜リン酸亜鉛等のリン酸系防錆顔料、モリブデン酸カルシウム、モリブデン酸アルミニウム、モリブデン酸バリウム等のモリブデン酸系防錆顔料、酸化バナジウム等のバナジウム系防錆顔料、カルシウムシリケート等のシリケート系顔料、ストロンチウムクロメート、ジンククロメート、カルシウムクロメート、カリウムクロメート、バリウムクロメート等のクロメート系防錆顔料、水分散シリカ、ヒュームドシリカ等の微粒シリカ、フェロシリコン等のフェロアロイ、等を用いることができる。これらは、単独で用いてもよいし、複数を混合して用いてもよい。カーボンブラック粉末を添加してもよい。
【００３１】
本発明の塗装金属板の下塗り塗装の塗料に用いられる樹脂としては、用途に応じて、一般に公知の樹脂を適用することができる。すなわち、ポリオレフィン樹脂、アクリル樹脂、ウレタン樹脂、エポキシ樹脂、ポリエステル樹脂、シリコンポリエステル樹脂、塩化ビニル樹脂、フッ素系樹脂、ブチラール樹脂、ポリカーボネート樹脂、フェノール樹脂等である。これらの混合物や共重合物も使用できる。また、これらに、イソシアネート樹脂、アミノ樹脂、シランカップリング剤あるいはチタンカップリング剤等を補助成分として併用することができる。
【００３２】
【実施例】
以下、実施例により、本発明をさらに詳細に説明するが、本発明は、これらに何ら限定されるものではない。
【００３３】
金属板としては、板厚０．８ｍｍの溶融Ｚｎ−１１％Ａｌ−３％Ｍｇ−０．２％Ｓｉ合金めっき鋼板を使用した。このめっき鋼板に対してアルカリ脱脂処理を施した後、塗布型クロメート処理を全Ｃｒ量で約５０ｍｇ／ｍ２の厚さで施した。その上に、Ｃｒ系の防錆顔料を含有するエポキシ系下塗り塗装を３μｍの厚さで塗装した後、種々のカーボンブラック粉末、シリカ粒子、ふっ素樹脂微粒子（ポリ四ふっ化エチレン樹脂）を添加し、種々のガラス転移温度に調整したポリエステル系塗膜を塗装した。屋外側（降雪面）の塗装の効果を調査する実験では、裏面はポリエステル系のサービスコートを５μｍの厚さで塗装した。作製した塗装水準を表１に示す。
【００３４】
一方、屋内側の塗装の効果を調査する実験では、屋外側の塗装を表１のＮｏ．１１の条件に固定して、屋内側の条件のみを変化させた。作製した塗装水準を表２に示す。
【００３５】
【表１】
2004210974.tif 000002
【００３６】
【表２】
2004210974.tif 000003
【００３７】
各水準で作製した塗装金属板を下記の評価方法により評価し、その結果を表３、４に示した。
【００３８】
［耐人滑り性の評価方法］
地面に対して垂直から６０°傾斜させた模擬屋根を作製した。その上を夏期に屋外で地下足袋を履いた人間が実際に歩き、滑りやすさを以下の基準で相対的に評価した。○以上を合格とした。
【００３９】
◎：滑りにくい。
【００４０】
○：やや滑りにくい。
【００４１】
△：やや滑る。
【００４２】
×：非常に滑る。
【００４３】
［滑雪性の評価方法］
地面に対して垂直から６０°傾斜させた模擬屋根を持つ小屋を作製した。この模擬屋根を冬季に屋外で暴露し、降雪時の雪の残存度合いを数日間にわたって目視で評価し、以下の基準で相対的に滑雪性を評価した。○以上を合格とした。なお、小屋の中にはエアコンを設置し、室温が２０℃以上になるようにコントロールした。
【００４４】
◎：滑雪がみられ、屋根の上に雪がほぼ無い。
【００４５】
○：滑雪がみられ、屋根の上の雪が少ない。
【００４６】
△：滑雪がみられるが、屋根の上に雪が多く残る。
【００４７】
×：全く滑雪がみられない。
【００４８】
［加工性の評価方法］
同じ板厚の板を２枚挟んで１８０°曲げ加工を行い、加工部に粘着テープ（商品名「セロテープ（登録商標）」、ニチバン（株）製）を貼り付け、速やかに斜め４５°上方に引っ張って剥離させて、剥離した塗膜の程度を目視で評価し、以下の基準で加工性を評価した。○以上を合格とした。
【００４９】
◎：剥離無し
○：極わずかに剥離する
△：２５％以上剥離する。
【００５０】
×：５０％以上剥離する。
【００５１】
【表３】
2004210974.tif 000004
【００５２】
表３より、本発明の範囲のカーボンブラック、シリカ粒子、ふっ素樹脂微粒子、さらにガラス転移温度からなる塗料と塗膜を適用することにより、良好な耐人滑り性と滑雪性が付与できることがわかる。また、表１のＮｏ．４に示した条件は、ガラス転移温度が５℃と低いため、滑雪性と耐人滑り性は満足できても加工性に劣っていることがわかる。
【００５３】
【表４】
2004210974.tif 000005
【００５４】
表４より、裏面にカーボンブラックを含有する塗料を塗装することで、さらに滑雪性が改善されることがわかる。
【００５５】
【発明の効果】
本発明の塗料及び塗装金属板は、耐人滑り性と滑雪性を両立したものであり、煩雑な処理の必要もなく、低コストで提供できるため、屋根用塗装金属板として好適なものである。